(57)【要約】      （修正有）【課題】肌へのつきが良く、肌を明るく仕上げることができ、経時でも化粧よれが目立たない化粧料の提供。【解決手段】（Ａ）エチレンオキシドで架橋された架橋型ポリエーテル変性シリコーン（Ｂ）主鎖を構成するオルガノポリシロキサンセグメントの末端若しくは側鎖のケイ素原子の少なくとも１個に、ヘテロ原子を含むアルキレン基を介して、下記式（２）で表される繰り返し単位からなるポリ（Ｎ−アシルアルキレンイミン）が結合してなるオルガノポリシロキサン2013043847.tif 000011（Ｒ１はＨ、Ｃ１〜２２のアルキル基等、ｘは２又は３）、（Ｃ）粉体を含有する油中水型乳化化粧料。【選択図】なし【特許請求の範囲】
【請求項１】
次の成分（Ａ）、（Ｂ）及び（Ｃ）：
（Ａ）次の一般式（１）
【化１】
2013043847.tif 000009
（式中、各Ｒは、メチル基又はフェニル基を示し、各Ｒ'は水素原子、炭素数１〜３０のアルキル基又はアシル基を示し、各Ｒ"は炭素数１〜３０のアルキル基若しくはアシル基、又はケイ素原子１〜３０のシロキサン基を示す。ｄは１〜２０の数を示し、ｅ及びｆは０〜２００の数を示し、ｅ及びｆが同時に０となることはない。ｇは０〜３０の数を示し、ｈは１〜１００の数を示し、ｉは１０〜２０００の数を示し、ｊは１〜１０００の数を示し、ｋは１〜１０００の数を示す）
で表される架橋型ポリエーテル変性シリコーン、
（Ｂ）主鎖を構成するオルガノポリシロキサンセグメントの末端若しくは側鎖のケイ素原子の少なくとも１個に、ヘテロ原子を含むアルキレン基を介して下記式（２）で表される繰り返し単位からなるポリ（Ｎ−アシルアルキレンイミン）が結合してなるオルガノポリシロキサン
【化２】
2013043847.tif 000010
（式中、Ｒ1は水素原子、炭素数１〜２２のアルキル基、シクロアルキル基、アラルキル基又はアリール基を示し、ｘは２又は３の数を示す）、
（Ｃ）粉体
を含有する油中水型乳化化粧料。
【請求項２】
成分（Ａ）を０．０１〜１０質量％含有する請求項１記載の油中水型乳化化粧料。
【請求項３】
成分（Ｂ）を０．０１〜５質量％含有する請求項１又は２記載の油中水型乳化化粧料。
【請求項４】
成分（Ａ）及び（Ｂ）の質量割合が、（Ａ）／（Ｂ）＝０．１〜１２である請求項１〜３のいずれか１項記載の油中水型乳化化粧料
【請求項５】
成分（Ｃ）を０．１〜４０質量％含有する請求項１〜４のいずれか１項記載の油中水型乳化化粧料。
【発明の詳細な説明】
【技術分野】
【０００１】
本発明は、油中水型乳化化粧料に関する。
【背景技術】
【０００２】
従来、しわ、小じわ部分における化粧よれを防止するため、化粧料にゴム弾性を有するポリマーを配合して、化粧膜を皮膚の動きに追随させる試みがなされている。
例えば、特許文献１には、ゴム弾性を有するシリコーン系ポリマーと、高重合シリコーン油を含有する化粧下地が記載され、特許文献２には、多価アルコール変性シリコーン及びＮ−アシルアルキレンイミン変性オルガノポリシロキサンを含有する皮膚化粧料が記載されている。
しかしながら、これらの化粧料では、十分なよれ防止効果が得られず、使用感などの点でも満足できるものではなかった。
【０００３】
また、特許文献３〜６には、種々の皮膜形成剤を含有する化粧料が記載され、部分架橋シリコーンエラストマーと、Ｎ−アシルアルキレンイミン変性オルガノポリシロキサンを含有する化粧料も記載されている。しかしながら、これらの化粧料は、肌の凹凸を防止することはできるが、化粧よれを防止する効果は十分でなかった。
【０００４】
さらに、ファンデーション等の粉体を含有する化粧料では、粉体が均一に分散していないと、肌へのつきやのびが悪く、均一に塗布することが困難であるとともに、明るい仕上がりが得られないという問題もあった。
【先行技術文献】
【特許文献】
【０００５】
【特許文献１】特開２００９−４０６９９号公報
【特許文献２】特開２００８−１４３８２３号公報
【特許文献３】特開２００４−１８４６２号公報
【特許文献４】特開２００２−１７９５３０号公報
【特許文献５】特開２００１−２５２２号公報
【特許文献６】特開２００１−２５３０号公報
【発明の概要】
【発明が解決しようとする課題】
【０００６】
本発明の目的は、肌へのつきが良く、肌を明るく仕上げることができ、経時でも化粧よれが目立たない化粧料を提供することにある。
【課題を解決するための手段】
【０００７】
本発明者らは、特定の架橋型ポリエーテル変性シリコーンと、ポリ（Ｎ−アシルアルキレンイミン）が結合してなるオルガノポリシロキサンを組みあわせて用いれば、前記課題を解決した油中水型乳化化粧料が得られることを見出した。
【０００８】
本発明は、次の成分（Ａ）、（Ｂ）及び（Ｃ）：
（Ａ）次の一般式（１）
【０００９】
【化１】
2013043847.tif 000002
【００１０】
（式中、各Ｒは、メチル基又はフェニル基を示し、各Ｒ'は水素原子、炭素数１〜３０のアルキル基又はアシル基を示し、各Ｒ"は炭素数１〜３０のアルキル基若しくはアシル基、又はケイ素原子１〜３０のシロキサン基を示す。ｄは１〜２０の数を示し、ｅ及びｆは０〜２００の数を示し、ｅ及びｆが同時に０となることはない。ｇは０〜３０の数を示し、ｈは１〜１００の数を示し、ｉは１０〜２０００の数を示し、ｊは１〜１０００の数を示し、ｋは１〜１０００の数を示す）
で表される架橋型ポリエーテル変性シリコーン、
（Ｂ）主鎖を構成するオルガノポリシロキサンセグメントの末端若しくは側鎖のケイ素原子の少なくとも１個に、ヘテロ原子を含むアルキレン基を介して下記式（２）で表される繰り返し単位からなるポリ（Ｎ−アシルアルキレンイミン）が結合してなるオルガノポリシロキサン
【００１１】
【化２】
2013043847.tif 000003
【００１２】
（式中、Ｒ1は水素原子、炭素数１〜２２のアルキル基、シクロアルキル基、アラルキル基又はアリール基を示し、ｘは２又は３の数を示す）、
（Ｃ）粉体
を含有する油中水型乳化化粧料を提供するものである。
【発明の効果】
【００１３】
本発明の油中水型乳化化粧料は、肌へのつきが良く、使用感に優れるとともに、粉体が均一に分散するので、肌を明るく仕上げることができ、経時でも乾燥による粉立ちや化粧よれが目立たないものである。
【図面の簡単な説明】
【００１４】
【図１】実施例において、化粧よれ防止効果の評価に用いたシワ形状を有する透明なポリウレタンシートの形状を示す図である。
【図２】実施例中、化粧よれ防止効果の評価において、シワ形状を有する透明なポリウレタンシートに、オレイン酸（人工皮脂）、実施例又は比較例の化粧下地及びファンデーションを塗布した後、シートを折り曲げた後の状態を示す図である。
【図３】実施例中、化粧よれ防止効果の評価において、化粧よれが生じる溝部分の画像を抽出した図である。
【図４】実施例中、化粧よれ防止効果の評価において、化粧よれが生じる溝部分の画像抽出後、(a)２値化及び(b)標準偏差による画像解析を示す図である。
【発明を実施するための形態】
【００１５】
本発明で用いる成分（Ａ）の架橋型ポリエーテル変性シリコーンは、前記一般式（１）で表されるものである。
式中、Ｒ"は、炭素数１〜１５のアルキル基が好ましい。また、ｇは０〜１５の数、ｈは１〜４０の数を、ｉは１０〜２００の数、ｊは１〜５０の数、ｋは１〜５０の数が好ましい。
【００１６】
成分（Ａ）の架橋型ポリエーテル変性シリコーンは、例えば、特開平4-272932号公報に記載の方法により製造することができる。
【００１７】
また、成分（Ａ）としては、例えば、ＫＳＧ−２１０、ＫＳＧ−２４０（ジメチコン／（ＰＥＧ−１０／１５））クロスポリマー）；ＫＳＧ−３１０、ＫＳＧ−３２０、ＫＳＧ−３３０（（ＰＥＧ−１５／ラウリルジメチコン）クロスポリマー）；ＫＳＧ−３４０（（ＰＥＧ−１０／ラウリルジメチコン）クロスポリマー及び（ＰＥＧ−１５／ラウリルジメチコン）クロスポリマー）（以上、信越化学工業株式会社）等の市販品を用いることができる。
【００１８】
成分（Ａ）は、１種又は２種以上を用いることができ、全組成中に０．０１〜１０質量％、更に０．３〜１０質量％含有するのが、良好な使用感が得られ、優れた紛体の分散性と、化粧よれ防止効果の点から好ましい。
【００１９】
本発明で用いる成分（Ｂ）のオルガノポリシロキサンは、主鎖を構成するオルガノポリシロキサンセグメントの末端又は側鎖のケイ素原子の少なくとも１個に、ヘテロ原子を含むアルキレン基を介して上記式（２）で表される繰り返し単位からなるポリ（Ｎ−アシルアルキレンイミン）が結合してなる共重合体であり、常温・常圧では粘性液体状又は固体状を呈する物質である。
【００２０】
オルガノポリシロキサンセグメントの末端又は側鎖のケイ素原子の少なくとも１個に、２−置換オキサゾリン類または２−置換オキサジン類の開環重合によって得られる、ヘテロ原子を含むアルキレン基を介して上記式（２）で表される繰り返し単位からなるポリ（Ｎ−アシルアルキレンイミン）が結合してなる共重合体は、該ポリ（Ｎ−アシルアルキレンイミン）のセグメントと主鎖を構成するオルガノポリシロキサンのセグメントとの重量比が１／５０〜２０／１、更に１／４０〜２／１で、分子量が５０００〜５００，０００、更に１，０００〜３００，０００のものが、本発明において高い効果を得る上で好ましい。
【００２１】
式（２）中、Ｒ1で示されるシクロアルキル基としては炭素数３〜６のものが挙げられ；アラルキル基としては炭素数７〜１５のアラルキル基が例示され、フェニルアルキル、ナフチルアルキル等が挙げられ；アリール基としては炭素数６〜１４のアリール基が例示され、フェニル、ナフチル、アルキル置換フェニル等が挙げられる。
前記オルガノポリシロキサンのセグメントとポリ（Ｎ−アシルアルキレンイミン）のセグメントとの結合において介在するヘテロ原子を含むアルキレン基としては、窒素原子、酸素原子及び／又はイオウ原子を１〜３個含む炭素数２〜２０のアルキレン基が挙げられ、その具体例としては、下記式で表される基が挙げられる。
【００２２】
【化３】
2013043847.tif 000004
【００２３】
かかるオルガノポリシロキサンの好ましい例としては、ポリ（Ｎ−ホルミルエチレンイミン）変性シリコーン、ポリ（Ｎ−アセチルエチレンイミン）変性シリコーン、ポリ（Ｎ−プロピオニルエチレンイミン）変性シリコーン、ポリ（Ｎ−ｎ−オクタノイルエチレンイミン）変性シリコーン、ポリ（Ｎ−ｎ−ドデカノイルエチレンイミン）変性シリコーン、ポリ（Ｎ−ホルミルプロピレンイミン）変性シリコーン、ポリ（Ｎ−アセチルエチレンイミン）変性シリコーン、ポリ（Ｎ−アセチルプロピレンイミン）変性シリコーン、ポリ（Ｎ−プロピオニルプロピレンイミン）変性シリコーン、ポリ（Ｎ−ｎ−オクタノイルプロピレンイミン）変性シリコーン、ポリ（Ｎ−ｎ−ドデカノイルプロピレンイミン）変性シリコーン等が挙げられる。
【００２４】
これらのオルガノポリシロキサンは、公知の方法（特開平2-276824号公報、特開平4-85334号公報、特開平4-85335号公報、特開平5-112423号公報、特開平7-133352号公報、特開平10-95705号公報等）により製造することができる。
【００２５】
成分（Ｂ）は、溶解又は分散性を向上させるためにアルコールを組み合わせて用いるのが好ましい。成分（Ｂ）をアルコール分散液として配合すると、化粧料中での高分子化合物の溶存状態が良好となり、肌表面に均一に広がり、効果が十分に発揮できる。成分（Ｂ）と組み合わせて用いられるアルコールとしては、溶解性、分散性及び化粧料に配合する際のハンドリングの良さから、炭素数１〜４の低級アルコールが好ましく、その中でもエタノールが更に好ましい。
【００２６】
成分（Ｂ）は、１種又は２種以上を用いることができ、全組成中に０．０１〜５質量％、特に０．１〜５質量％、さらに０．５〜４質量％含有するのが、紛体の分散性が向上して肌を明るく仕上げることができ、また優れた化粧よれ防止効果を付与できるので好ましい。
【００２７】
さらに、本発明において、成分（Ａ）及び（Ｂ）の質量割合は、（Ａ）／（Ｂ）＝０．１〜１２、更に０．４〜３であるのが、化粧料を安定に配合でき、かつ保存安定性が良好になるので好ましい。
【００２８】
本発明で用いる成分（Ｃ）の粉体としては、通常の化粧料に用いられるものであれば制限されず、有機粉体、無機粉体、天然繊維の粉体、スターチの粉体、真珠光沢顔料、有機色素等などの何れでも用いることができる。
有機粉体としては、ポリアミド樹脂パウダー(ナイロン粉末)、多孔質ナイロンパウダー、ポリエステルパウダー、ポリエチレンパウダー、ポリ四弗化エチレンパウダー、ポリプロピレンパウダー、ポリスチレンパウダー、ポリメチルベンゾグアナミンパウダー、ポリメチルメタクリレートパウダー、ポリウレタンパウダー、ラウロイルリジン、シリコーンパウダー、シリコーンエラストマー球状粉体、網状型メチルポリシロキサン粉体、アクリル酸ブチル・酢酸ビニル共重合体、シクロデキストリン、スチレンとアクリル酸の共重合体樹脂パウダー等の、有機樹脂粉体などの架橋型あるいは非架橋型の高分子粉体が挙げられる。
【００２９】
無機粉体としては、タルク、カオリン、雲母、絹雲母(セリサイト)、金雲母、ケイ酸アルミニウム・マグネシウム、ケイ酸カルシウム、ケイ酸アルミニウム、ケイ酸マグネシウム、ケイ酸バリウム、ケイ酸ストロンチウム、エポキシ処理アルミニウム、アルミニウム末、リン酸カルシウム、無水ケイ酸、無水ケイ酸アルミニウム、パイロフェライト質クレー、ベントナイト、スメクタイト、モンモリロナイト、バーミキュライト、ヘクトライト、ゼオライト、ハイジライト、シリカ、黄酸化鉄、黄土、黒酸化鉄、ベンガラ、黒酸化チタン、低次酸化チタン、チタン酸鉄、γ−酸化鉄、酸化亜鉛、酸化アルミニウム、酸化アルミニウムコバルト、酸化クロム、酸化ジルコニウム、二酸化チタン、酸化チタンゾル、酸化鉄・二酸化チタン焼結物、酸化セリウム、酸化マグネシウム、水酸化クロム、チタン・二酸化チタン焼結物、チタン酸コバルト、マンガンバイオレット、コバルトバイオレット、炭酸カルシウム、炭酸マグネシウム、タングステン酸金属塩、硫酸バリウム、焼成硫酸カルシウム（焼セッコウ）、オキシ塩化ビスマス、カラミン、ロジン酸ナトリウム処理酸化マグネシウム、弗素アパタイト、ヒドロキシアパタイト、セラミックパウダー、金属石鹸（ミリスチン酸亜鉛、パルミチン酸カルシウム、ステアリン酸アルミニウムなど）、窒化ホウ素等が挙げられ、またこれらの２種以上の複合化粉体、アクリル樹脂被覆アルミニウム末、酸化チタン被覆ナイロン末等の有機−無機複合化粉体などが挙げられる。
【００３０】
天然繊維の粉体としては、シルクパウダー、ウールパウダー、セルロースパウダー等が挙げられる。
スターチの粉体としては、米、コーン、馬鈴薯等が挙げられる。
真珠光沢顔料としては、雲母（マイカ）、雲母チタン、酸化鉄被覆雲母チタン、酸化チタン被覆マイカ、酸化チタン被覆オキシ塩化ビスマス、酸化チタン被覆タルク、酸化チタン被覆ガラスフレーク、魚鱗箔等が挙げられる。
この他、カーボンブラック、群青、紺青、グンジョウバイオレット、タール系色素、レーキ等が挙げられる。
【００３１】
これら粉体は疎水化処理して用いることもできる。疎水化処理方法としては、通常化粧料用の粉体に施されている方法、例えば、シリコーン処理、脂肪酸処理、ラウロイルリジン処理、界面活性剤処理、金属石鹸処理、フッ素化合物処理、レシチン処理、ナイロン処理、高分子処理等が含まれ、なかでもシリコーン処理、フッ素化合物処理が好ましい。具体的には、シリコーン処理としては、例えば、メチルハイドロジェンポリシロキサン、メチルポリシロキサン、トリメチルシロキシケイ酸、シリコーン樹脂等による処理；フッ素化合物処理としては、例えば、パールフルオロアルキルリン酸エステル、パーフルオロアルキルシラン等による処理が挙げられる。疎水化処理剤の使用量は、処理前の粉体質量に対して通常０．５〜７０質量％、更に１〜４０質量％であるのが好ましい。
【００３２】
成分（Ｃ）の粉体の形状や粒径は制限されないが、平均粒径が０．１〜１５０μｍであるのが、使用感が良く、仕上がりが良好になるので好ましい。
【００３３】
成分（Ｃ）の粉体は、１種以上を用いることができ、全組成中に０．１〜４０質量％、更に１〜３０質量％含有するのが、使用感が良く、仕上がりが良好になるので好ましい。
【００３４】
本発明において、水は、全組成中に１〜８０質量％、更に１０〜７０質量％含有するのが仕上がりの点から好ましい。
【００３５】
また、本発明の油中水型乳化化粧料には、前記成分のほか、通常の化粧料に用いられる成分、例えば、界面活性剤、油性成分、香料、保湿剤、美容成分、薬効成分、紫外線吸収剤、増粘剤、殺菌剤、ｐＨ調整剤、酸化防止剤、防腐剤等を含有させることができる。
【００３６】
本発明の油中水型乳化化粧料は、通常の方法により製造することができ、乳液、クリーム、ファンデーション、化粧下地、コンシーラー、リップクリーム、頬紅、アイシャドウ、マスカラ等の皮膚化粧料として好適である。
【実施例】
【００３７】
合成例１（ポリ（Ｎ−プロピオニルエチレンイミン）変性シリコーンの製造）
硫酸ジエチル３．７６ｇ（０．０２４mol）及び２−エチル−２−オキサゾリン６５．３ｇ（０．６６mol）を、脱水した酢酸エチル１４０ｇに溶解し、窒素雰囲気下、８時間加熱還流し、末端反応性ポリ（Ｎ−プロピオニルエチレンイミン）を合成した。ここに、側鎖１級アミノプロピル変性ポリジメチルシロキサン（分子量１０００００、アミン当量２０５００）５００ｇ（アミノ基にして０．０２４mol）の５０％酢酸エチル溶液を一括して加え、１２時間加熱還流した。反応混合物を減圧濃縮し、Ｎ−プロピオニルエチレンイミン・ジメチルシロキサン共重合体を淡黄色ゴム状固体（５３７ｇ、収率９５％）として得た。重量平均分子量は１４９０００であった。（Ｎ−プロピオニルエチレンイミン含有率１２質量％）
【００３８】
合成例２（ポリ（Ｎ−プロピオニルエチレンイミン）変性シリコーンの製造）
硫酸ジエチル７．５７ｇ（０．０４９mol）及び２−エチル−２−オキサゾリン２６３．３ｇ（２．６６mol）を、脱水した酢酸エチル５５０ｇに溶解し、窒素雰囲気下、８時間加熱還流し、末端反応性ポリ（Ｎ−プロピオニルエチレンイミン）を合成した。ここに、側鎖１級アミノプロピル変性ポリジメチルシロキサン（分子量６００００、アミン当量３８７０）２５０ｇ（アミノ基にして０．０６５mol）の５０％酢酸エチル溶液を一括して加え、１２時間加熱還流した。反応混合物を減圧濃縮し、Ｎ−プロピオニルエチレンイミン・ジメチルシロキサン共重合体を淡黄色ゴム状固体（５０５ｇ、収率９７％）として得た。重量平均分子量は８８４００であった。（Ｎ−プロピオニルエチレンイミン含有率４９質量％）
【００３９】
実施例１〜９及び比較例１〜４
表１に示す組成のＷ／Ｏ化粧下地を製造し、使用感（ベたつきのなさ、のびの良さ）、粉の分散状態（分散性、明度）、表面粗さ及び化粧よれ防止効果を評価した。結果を表１に併せて示す。
【００４０】
（製造方法）
粉体成分を粗混合した後、アドマイザー粉砕機（不二パウダル株式会社）を用いて混合粉砕した。油相成分を混合し、粉砕した粉体成分を添加して、ディスパーで分散した。さらに水相成分を混合し、油相と紛体の混合物に添加して乳化した。その後、ホモミキサーで粘度調整して、Ｗ／Ｏ化粧下地を得た。
【００４１】
＊１：ＫＳＧ−２４０、シクロペンタシロキサン２０％溶液（信越化学工業株式会社）
＊２：ＫＳＧ−３１０、流動パラフィン３０％溶液（信越化学工業株式会社）
＊３：ＫＳＧ−３４０、スクワラン３０％溶液（信越化学工業株式会社）
＊４：ＫＳＧ−８３０、トリオクタノイン２０％溶液（信越化学工業株式会社）
＊５：ＫＴ−１６（モメンティブ・パフォーマンス・マテリアルズ・ジャパン合同会社）
＊６：ＫＦ−９６Ｈ−５万ｃｓ（信越化学工業株式会社）
＊７：ＳＨ３７７５Ｍ（東レ・ダウコーニング株式会社）
＊８：特開平７−２７７９１４号公報の製造例６  Ａ−４に準じて製造したもの。
＊９：合成例１の記載に従って合成したもの。
＊１０：合成例２の記載に従って合成したもの。
＊１１：ジメチコン（ポリジメチルシロキサン）で５質量％表面処理したもの。
＊１２：パーフルオロアルキルエチルリン酸ジエタノールアミンで５質量％表面処理したもの。
＊１３：ＮＴＳ３０Ｋ３ＴＡ（日本板硝子株式会社）をパーフルオロアルキルエチルリン酸ジエタノールアミンで３質量％表面処理したもの。
＊１４：ＴＩＭＩＲＯＮ  ＳＵＰＥＲＳＩＬＫ  ＭＰ−１００５（メルク社）をパーフルオロアルキルエチルリン酸ジエタノールアミンで３質量％表面処理したもの。
＊１５：トスパール  １４５（モメンティブ・パフォーマンス・マテリアルズ・ジャパン合同会社）をパーフルオロアルキルエチルリン酸ジエタノールアミンで５質量％表面処理したもの
＊１６：特開平５-１１２４２４号公報の製造例７
【００４２】
【化４】
2013043847.tif 000005
【００４３】
＊１７：ＫＦ−６０２５（信越化学工業株式会社）
＊１８：フラメンコサテンバイオレット（ＢＡＳＦ社）をパーフルオロアルキルエチルリン酸ジエタノールアミンで５質量％表面処理したもの。
＊１９：フラメンコサテングリーン（ＢＡＳＦ社）をパーフルオロアルキルエチルリン酸ジエタノールアミンで５質量％表面処理したもの。
【００４４】
（評価方法）
（１）使用感（べたつきのなさ、のびの良さ）：
１０名の専門パネラーが、実際に各化粧料を使用したときの「べたつきのなさ」と「のびの良さ」を官能評価した。良好であると評価したパネラーの数により、次の基準で示した。
◎；９名以上が良好と評価した。
○；７〜８名が良好と評価した。
△；４〜６名が良好と評価した。
×；３名以下が良好と評価した。
【００４５】
（２−１）粉の分散状態評価（１）−分散性：
各化粧料を人工皮革にアプリケーターを用いて厚さ２５μｍに塗布し、ホットプレートを用いて３７℃で３時間乾燥した。得られた化粧料塗膜における粉体の分散状態を、下記基準により目視で評価した。
Ａ；粉体の凝集がなく、均一にむらなく塗布されている。
Ｂ；粉体の凝集が少なく、均一にむらなく塗布されている。
Ｃ；粉体の凝集があり、不均一に塗布されている。
Ｄ；明らかに粉体の凝集があり、不均一に塗布されている。
【００４６】
（２−２）粉の分散状態評価（２）−明度：
上記（２−１）の化粧料塗膜をデジタルカメラにて撮影し、Ａｄｏｂｅ  Ｐｈｏｔｏｓｈｏｐ  Elements3.0を用いて、明度解析をすることにより塗膜の明るさを評価した。
【００４７】
（３）表面粗さの評価（塗布直後、経時）：
(a) ポリエチレンシートフィルムに、コーターを用いて化粧料を２５μｍに塗布し、３７℃ホットプレート上で３０分間乾燥した後、表面粗さ（ＲＭＳ）ａを測定した。
(b) (a)のシートに、パウダーファンデーション（ＰＦＤ）を塗布し、塗布直後の表面粗さ（ＲＭＳ）ｂを測定した。
表面粗さａとｂの差を求め、｜ａ−ｂ｜＜３．０であれば、ＰＦＤ塗布直後の粉っぽさがないと判断した。
(c) (b)のシートを、さらに３７℃ホットプレート上で９０分間乾燥した後、表面粗さ（ＲＭＳ）ｃを測定した。
表面粗さｂとｃの差分（ｂ−ｃ）を求めた。｜ｃ−ｂ｜の値は、下記のように、経時での粉っぽさを示す。
｜ｃ−ｂ｜≦０．５  ：  経時での粉っぽさがない。
０．５＜｜ｃ−ｂ｜≦１．０  ：  経時での粉っぽさが少ない。
１．０＜｜ｃ−ｂ｜  ：  明らかに経時での粉っぽさがある。
【００４８】
（４）化粧よれ防止効果：
シワ形状を有する透明なポリウレタンシート（図１）に、オレイン酸（人工皮脂）を０．００５ｇ塗布した。その上に、各化粧下地（表１）を０．０２５ｇ塗布し、３７℃ホットプレート上で３０分間乾燥した。さらに、化粧下地の上に固形ファンデーション（特開2001-158717号公報、実施例１の本発明品１）を、スポンジを用いて０．０１ｇ塗布した。その後、３０分間室温で乾燥してシート状の試験品を得た。
各試験品を塗布したポリウレタンシートを黒色板の上に載せて、ＤＳＡ（ダイレクトスキンアナライザー）により、拡大画像の撮影（条件：４０倍）を行う。次に、シートを、ポリウレタンシートの溝にそって３０回折り曲げた後、同じ部位の拡大画像撮影を行う（図２、図３）。Ａｄｏｂｅ  Ｐｈｏｔｏｓｈｏｐ  Elements3.0の画像解析により、折り曲げ操作前後の撮影画像から２値化および標準偏差の各データの差分を得た（図４）。２値化の差分が大きいとファンデーションのとれが大きく、標準偏差が大きいと化粧よれが生じていることがわかる。
【００４９】
また、折り曲げ後のポリウレタンシートについて、目視により、塗布状態を下記基準で評価した。
Ａ；粉体の凝集および、とれがなく、均一な塗膜を維持している。
Ｂ；粉体の凝集および、とれが少ない。
Ｃ；明らかに粉体の凝集および、とれがあり、化粧よれが生じている。
【００５０】
【表１】
2013043847.tif 000006
【００５１】
表１より、本発明の化粧下地は、使用感（ベたつきのなさ、のびの良さ）、粉の分散状態（分散性、明度）、表面粗さ及び化粧よれ防止効果について、いずれも良好であった。それに対し、架橋型ポリエーテル変性シリコーンに代えて、架橋型ポリグリセリン変性シリコーンを用いた比較例１は、べたつきや化粧よれが生じ、長鎖アルキル変性シリコーンを用いた比較例２は、べたつき、粉の分散状態、粉っぽさに劣るものであり、高重合ジメチコンを用いた比較例３は、粉の分散状態が悪かった。また、成分（Ｂ）のオルガノポリシロキサンを含まない比較例４は、化粧のび、化粧よれの効果が劣るものであった。
【００５２】
実施例１０（乳化型ファンデーション）
表２に示す組成のクリームファンデーションを、常法により製造した。
得られたファンデーションは、べたつきがなく使用感に優れていた。また、疎水性粉体の分散状態が良好なため、化粧の仕上がりが明るくきれいで、経時でもその美しい仕上がりは持続した。さらに、肌に密着し、経時での粉浮きおよび化粧よれが防止できていた。
【００５３】
【表２】
2013043847.tif 000007
【００５４】
実施例１１（コンシーラー）
表３に示す組成のコンシーラーを、常法により製造した。
得られたコンシーラーは、のびや肌へのなじみが良く、経時での乾燥感や粉浮きおよび化粧よれを防止していた。
【００５５】
【表３】
2013043847.tif 000008
【図１】
2013043847.tif 000012
【図２】
2013043847.tif 000013
【図３】
2013043847.tif 000014
【図４】
2013043847.tif 000015